【手続補正書】
【提出日】平成30年10月30日(2018.10.30)
【手続補正１】
【補正対象書類名】特許請求の範囲
【補正対象項目名】全文
【補正方法】変更
【補正の内容】
【特許請求の範囲】
【請求項１】
ガラス物品において、アルカリアルミノケイ酸塩ガラスから作られており、厚さｔ、および該ガラス物品の表面で約１００ＭＰａから約４００ＭＰａの範囲にある圧縮応力ＣＳsを有する圧縮領域を有し、該圧縮領域が、前記表面から圧縮深さＤＯＣまで延在し、圧縮応力プロファイルを有し、ここで、０．１・ｔ≦ＤＯＣ≦０．２５・ｔであり、該圧縮応力プロファイルは、前記表面から深さｄaまで延在し、勾配ｍaを有する実質的に線形の部分ａを有し、該深さｄaは前記圧縮深さＤＯＣと等しく、−０．４ＭＰａ／μｍ≧ｍa≧−３．０ＭＰａ／μｍである、ガラス物品。
【請求項２】
少なくとも約４モル％のＰ2Ｏ5および０モル％から約４モル％のＢ2Ｏ3を含むアルカリアルミノケイ酸塩ガラスであって、１．３＜［（Ｐ2Ｏ5＋Ｒ2Ｏ）／Ｍ2Ｏ3］≦２．３、Ｍ2Ｏ3＝Ａｌ2Ｏ3＋Ｂ2Ｏ3、Ｒ2Ｏは、前記アルカリアルミノケイ酸塩ガラス中に存在する一価の陽イオン酸化物の合計であり、
ａ．前記アルカリアルミノケイ酸塩ガラスが、イオン交換されており、厚さｔおよび圧縮領域を有し、該圧縮領域が、前記アルカリアルミノケイ酸塩ガラスの表面で約１００ＭＰａから約４００ＭＰａの範囲にある圧縮応力ＣＳsを有し、
ｂ．前記圧縮領域が前記表面から圧縮深さＤＯＣまで延在し、０．１・ｔ≦ＤＯＣ≦０．２５・ｔであり、
ｃ．前記圧縮領域が圧縮応力プロファイルを有し、該圧縮応力プロファイルは、前記表面から深さｄaまで延在し、勾配ｍaを有する実質的に線形の部分ａを有し、該深さｄaは前記圧縮深さＤＯＣと等しく、−０．４ＭＰａ／μｍ≧ｍa≧−３．０ＭＰａ／μｍである、
アルカリアルミノケイ酸塩ガラス。
【請求項３】
ガラス物品において、アルカリアルミノケイ酸塩から作られており、厚さｔ、および該ガラス物品の表面で約４００ＭＰａから約１２００ＭＰａの範囲にある圧縮応力ＣＳsを有する圧縮領域を有し、該圧縮領域が、前記表面から圧縮深さＤＯＣまで延在し、圧縮応力プロファイルを有し、ここで、０．１・ｔ≦ＤＯＣ≦０．２５・ｔであり、該圧縮応力プロファイルは、
ａ．前記表面から該表面の下の深さｄbまで延在し、勾配ｍbを有する第１の実質的に線形の部分ｂ、ここで、−４０ＭＰａ／μｍ≧ｍb≧−２００ＭＰａ／μｍ；
ｂ．深さｄcから前記圧縮深さＤＯＣまで延在し、勾配ｍcを有する第２の実質的に線形の部分ｃ、ここで、−０．４ＭＰａ／μｍ≧ｍc≧−３．０ＭＰａ／μｍ；および
ｃ．前記勾配ｍbから前記勾配ｍcまで移行する勾配を有する、前記深さｄbと前記深さｄcとの間に延在する移行領域；
を有する、ガラス物品。
【請求項４】
前記圧縮深さＤＯＣが約９５μｍから約２５０μｍの範囲にある、請求項１または３記載のガラス物品。
【請求項５】
前記圧縮深さＤＯＣが約１００μｍから約１９０μｍの範囲にある、請求項４記載のガラス物品。
【請求項６】
０．１２・ｔ≦ＤＯＣ≦０．２２・ｔである、請求項１または３記載のガラス物品。
【請求項７】
前記厚さｔが約０．１５ｍｍから約２．０ｍｍの範囲にある、請求項１または３記載のガラス物品。
【請求項８】
前記勾配ｍaが約−０．７ＭＰａ／μｍから−２．７ＭＰａ／μｍの範囲にある、請求項１記載のガラス物品。
【請求項９】
前記勾配ｍaが約−１．５ＭＰａ／μｍから−２．７ＭＰａ／μｍの範囲にある、請求項８記載のガラス物品。
【請求項１０】
前記勾配ｍcが約−０．７ＭＰａ／μｍから−２．７ＭＰａ／μｍの範囲にある、請求項３記載のガラス物品。
【請求項１１】
前記勾配ｍcが約−１．５ＭＰａ／μｍから−２．７ＭＰａ／μｍの範囲にある、請求項１０記載のガラス物品。
【請求項１２】
前記アルカリアルミノケイ酸塩ガラスが約１０モル％までのＬｉ2Ｏを含む、請求項１または３記載のガラス物品。
【請求項１３】
前記アルカリアルミノケイ酸塩ガラスが少なくとも約４モル％のＰ2Ｏ5および０モル％から約４モル％のＢ2Ｏ3を含み、１．３＜［（Ｐ2Ｏ5＋Ｒ2Ｏ）／Ｍ2Ｏ3］≦２．３、Ｍ2Ｏ3＝Ａｌ2Ｏ3＋Ｂ2Ｏ3、Ｒ2Ｏは、前記アルカリアルミノケイ酸塩ガラス中に存在する一価の陽イオン酸化物の合計である、請求項１または３記載のガラス物品。
【請求項１４】
前記ガラスがリチウムを含まない、請求項１または３記載のガラス物品。
【請求項１５】
前記ガラスが、約４０モル％から約７０モル％のＳｉＯ2、約１１モル％から約２５モル％のＡｌ2Ｏ3、約４モル％から約１５モル％のＰ2Ｏ5、約１３モル％から約２５モル％のＮａ2Ｏ、約１３モル％から約３０モル％のＲxＯ、約１１モル％から約３０モル％のＭ2Ｏ3、０モル％から約１モル％のＫ2Ｏ、０モル％から約４モル％のＢ2Ｏ3、および３モル％以下の、ＴｉＯ2、ＭｎＯ、Ｎｂ2Ｏ5、ＭｏＯ3、Ｔａ2Ｏ5、ＷＯ3、ＺｒＯ2、Ｙ2Ｏ3、Ｌａ2Ｏ3、ＨｆＯ2、ＣｄＯ、ＳｎＯ2、Ｆｅ2Ｏ3、ＣｅＯ2、Ａｓ2Ｏ3、Ｓｂ2Ｏ3、Ｃｌ、およびＢｒの内の１種類以上から実質的になり、１．３＜［（Ｐ2Ｏ5＋Ｒ2Ｏ）／Ｍ2Ｏ3］≦２．３、式中、ＲxＯは、該ガラス中に存在するアルカリ金属酸化物、アルカリ土類金属酸化物、および遷移金属一酸化物の合計であり、Ｍ2Ｏ3＝Ａｌ2Ｏ3＋Ｂ2Ｏ3、Ｒ2Ｏは、該ガラス中に存在する一価の陽イオン酸化物の合計である、請求項３記載のガラス物品。
【請求項１６】
前記圧縮深さＤＯＣが約９５μｍから約２５０μｍの範囲にある、請求項２記載のアルカリアルミノケイ酸塩ガラス。
【請求項１７】
前記圧縮深さＤＯＣが約１００μｍから約１９０μｍの範囲にある、請求項１６記載のアルカリアルミノケイ酸塩ガラス。
【請求項１８】
０．１２・ｔ≦ＤＯＣ≦０．２２・ｔである、請求項２記載のアルカリアルミノケイ酸塩ガラス。
【請求項１９】
前記厚さｔが約０．１５ｍｍから約２．０ｍｍの範囲にある、請求項２記載のアルカリアルミノケイ酸塩ガラス。
【請求項２０】
前記勾配ｍaが約−０．７ＭＰａ／μｍから−２．７ＭＰａ／μｍの範囲にある、請求項２記載のアルカリアルミノケイ酸塩ガラス。
【請求項２１】
前記勾配ｍaが約−１．５ＭＰａ／μｍから−２．７ＭＰａ／μｍの範囲にある、請求項２０記載のアルカリアルミノケイ酸塩ガラス。
【請求項２２】
前記ガラスがリチウムを含まない、請求項２記載のアルカリアルミノケイ酸塩ガラス。
【請求項２３】
前記ガラスが、約４０モル％から約７０モル％のＳｉＯ2、約１１モル％から約２５モル％のＡｌ2Ｏ3、約４モル％から約１５モル％のＰ2Ｏ5、約１３モル％から約２５モル％のＮａ2Ｏ、約１３モル％から約３０モル％のＲxＯ、約１１モル％から約３０モル％のＭ2Ｏ3、０モル％から約１モル％のＫ2Ｏ、０モル％から約４モル％のＢ2Ｏ3、および３モル％以下の、ＴｉＯ2、ＭｎＯ、Ｎｂ2Ｏ5、ＭｏＯ3、Ｔａ2Ｏ5、ＷＯ3、ＺｒＯ2、Ｙ2Ｏ3、Ｌａ2Ｏ3、ＨｆＯ2、ＣｄＯ、ＳｎＯ2、Ｆｅ2Ｏ3、ＣｅＯ2、Ａｓ2Ｏ3、Ｓｂ2Ｏ3、Ｃｌ、およびＢｒの内の１種類以上から実質的になり、１．３＜［（Ｐ2Ｏ5＋Ｒ2Ｏ）／Ｍ2Ｏ3］≦２．３、式中、ＲxＯは、該ガラス中に存在するアルカリ金属酸化物、アルカリ土類金属酸化物、および遷移金属一酸化物の合計であり、Ｍ2Ｏ3＝Ａｌ2Ｏ3＋Ｂ2Ｏ3、Ｒ2Ｏは、該ガラス中に存在する一価の陽イオン酸化物の合計である、請求項２記載のアルカリアルミノケイ酸塩ガラス。